(57)【特許請求の範囲】
【請求項１】
建築物外壁面の構造体であって、
壁体材料と、該壁体材料上に設けられた断熱材層とからなる外断熱構造基材に対し、
下塗材層、装飾性塗材層が積層され、
前記外断熱構造基材は補強層を有し、該補強層は断熱材層上に設けられ、
該補強層は、ポリマーセメント層及び／または網状体からなるものであり、
前記下塗層は合成樹脂を結合材とし、該合成樹脂として外層にアクリル樹脂、内層に環状シロキサン化合物に由来するシリコーン樹脂及びアクリル樹脂を含む多層構造型合成樹脂エマルションを含み、
前記装飾性塗材層は、石材調仕上塗材、ＪＩＳ  Ｋ５６６７の多彩模様塗料、及びＪＩＳ  Ａ６９０９の薄付け仕上塗材・厚付け仕上塗材の少なくとも１種以上が目地により区画されている外断熱装飾仕上げ構造体。
【請求項２】
（Ａ）建築物外壁面の壁体材料上に、断熱材層が積層され、断熱材層上に補強層が設けられ、該補強層は、ポリマーセメント層及び／または網状体からなるものである外断熱構造基材に対し、下塗材を塗付して下塗材層を形成する工程、
（Ｂ）該下塗材層の表面に目地材を貼着する工程、
（Ｃ）（Ｂ）で得られた表面に石材調仕上塗材、ＪＩＳ  Ｋ５６６７の多彩模様塗料、及びＪＩＳ  Ａ６９０９の薄付け仕上塗材・厚付け仕上塗材の少なくとも１種以上の装飾性塗材を塗付する工程、
（Ｄ）目地材の一部または全部を脱着する工程、
を含み、
前記下塗層は合成樹脂を結合材とし、該合成樹脂として外層にアクリル樹脂、内層に環状シロキサン化合物に由来するシリコーン樹脂及びアクリル樹脂を含む多層構造型合成樹脂エマルションを含む外断熱装飾仕上げ工法。
【発明の詳細な説明】
【技術分野】
【０００１】
本発明は、高断熱性と美観性を兼ね備えた外断熱装飾仕上げ工法および壁面構造体に関するものである。
【背景技術】
【０００２】
近年、商業施設、集合住宅、戸建住宅等の建築物においては、高断熱化・高気密化によって、冷暖房費の節約を図り、省エネルギー化、省資源化を実現しようとする動きが盛んである。
一般に、断熱設計を施していない建築物では、冬期の暖房時には屋根、床、窓、壁等の部位から室内の熱が逃げ、夏期の冷房時にはこれら部位から屋外の熱が侵入してしまう。このような熱損失の約３分の１は壁面に起因すると言われている。そのため、建築物の省資源化を実現するには、室内と屋外を隔てる外壁の高断熱化が不可欠であり、外壁表面に断熱性材料を設けた壁面構造が種々提案されている。一例として、建築物外壁表面に、ポリスチレンフォームやフェノールフォーム等による断熱材層を設け、さらに塗膜を設けた壁面構造が知られている（例えば特許文献１等）。
しかしながら、このような壁面構造は、単調な色調のものが殆どであり、意匠性には乏しいのが現状である。
【０００３】
【特許文献１】特開２００２−２３５３８６号公報
【発明の開示】
【発明が解決しようとする課題】
【０００４】
本発明は、上述のような問題点に鑑みなされたもので、建築物外壁に断熱材を設け、高断熱化を図るとともに、その壁面の美観性を高めることを目的とするものである。
【課題を解決するための手段】
【０００５】
本発明者は、上記目的を達成するため鋭意検討を行った結果、建築物外壁面の壁体材料上の外断熱構造基材に対し、特定の態様で装飾性塗材層を設けることに想到し、本発明を完成させるに到った。
【０００６】
すなわち、本発明は以下の特徴を有するものである。
１．建築物外壁面の構造体であって、
壁体材料と、該壁体材料上に設けられた断熱材層とからなる外断熱構造基材に対し、
下塗材層、装飾性塗材層が積層され、
前記外断熱構造基材は補強層を有し、該補強層は断熱材層上に設けられ、
該補強層は、ポリマーセメント層及び／または網状体からなるものであり、
前記下塗層は合成樹脂を結合材とし、該合成樹脂として外層にアクリル樹脂、内層に環状シロキサン化合物に由来するシリコーン樹脂及びアクリル樹脂を含む多層構造型合成樹脂エマルションを含み、
前記装飾性塗材層は、石材調仕上塗材、ＪＩＳ  Ｋ５６６７の多彩模様塗料、及びＪＩＳ  Ａ６９０９の薄付け仕上塗材・厚付け仕上塗材の少なくとも１種以上が目地により区画されている外断熱装飾仕上げ構造体。
２．（Ａ）建築物外壁面の壁体材料上に、断熱材層が積層され、断熱材層上に補強層が設けられ、該補強層は、ポリマーセメント層及び／または網状体からなるものである外断熱構造基材に対し、下塗材を塗付して下塗材層を形成する工程、
（Ｂ）該下塗材層の表面に目地材を貼着する工程、
（Ｃ）（Ｂ）で得られた表面に石材調仕上塗材、ＪＩＳ  Ｋ５６６７の多彩模様塗料、及びＪＩＳ  Ａ６９０９の薄付け仕上塗材・厚付け仕上塗材の少なくとも１種以上の装飾性塗材を塗付する工程、
（Ｄ）目地材の一部または全部を脱着する工程、
を含み、
前記下塗層は合成樹脂を結合材とし、該合成樹脂として外層にアクリル樹脂、内層に環状シロキサン化合物に由来するシリコーン樹脂及びアクリル樹脂を含む多層構造型合成樹脂エマルションを含む外断熱装飾仕上げ工法。
【発明の効果】
【０００７】
本発明の外断熱装飾仕上げ構造体は、断熱性に優れるとともに、優れた美観性を有する。
【発明を実施するための最良の形態】
【０００８】
以下、本発明を実施するための最良の形態について説明する。
【０００９】
本発明は、建築物外壁面の壁体材料上の構造体であって、
断熱材層、並びに必要に応じポリマーセメント層及び／または網状体からなる補強層が積層された外断熱構造基材に対し、
下塗材層、装飾性塗材層が積層され、
装飾性塗材層は目地により区画されているものである。
このような構造体は、下記の工程により形成できる。
【００１０】
（Ａ）建築物外壁面の壁体材料上の外断熱構造基材に対し、下塗材を塗付して下塗材層を形成する工程（以下、「工程（Ａ）」ともいう。）
（Ｂ）該下塗材層の表面に目地材を貼着する工程（以下、「工程（Ｂ）」ともいう。）
（Ｃ）（Ｂ）で得られた表面に装飾性塗材を塗付する工程（以下、「工程（Ｃ）」ともいう。）
（Ｄ）目地材の一部または全部を脱着する工程（以下、「工程（Ｄ）」ともいう。）
【００１１】
以下、上記工程に基づき、本発明を説明する。
建築物外壁面を構成する壁体材料としては、例えば、コンクリート、軽量コンクリート、モルタル、軽量モルタル、石膏ボード、セメントボード、押出成形板、パーライト板、スレート板、ＰＣ板、ＡＬＣ板、繊維強化セメント板、金属系サイディングボード、窯業系サイディングボード、セラミック板、珪酸カルシウム板、プラスチックボード、硬質木片セメント板、合板、レンガ、タイル等が挙げられ、これら表面には、何らかの表面処理（例えば、シーラー、サーフェーサー、フィラー等）が施されたものであってもよい。
【００１２】
断熱材層は、建築物外壁面に断熱性を付与するものである。
断熱材層としては、断熱性能を有する各種材料が使用できるが、ポリスチレンフォーム、ポリウレタンフォーム、フェノールフォーム、ポリエチレンフォーム等の発泡有機樹脂断熱材が好適である。このような発泡有機樹脂断熱材は、熱伝導率が低く、優れた断熱性能を有する。板状の発泡有機樹脂断熱材は、接着剤や金具等を用いて基材に固定化することができる。本発明では、現場発泡型の材料により断熱材層を形成することもできる。また、発泡有機樹脂の粒状物とセメント等との混練物により、断熱材層を形成することもできる。断熱材層の厚みは特に限定されないが、通常５〜１５０ｍｍ程度である。
【００１３】
断熱材層上には、必要に応じ、ポリマーセメント層及び／または網状体からなる補強層が設けられる。このような補強層は、壁面構造体の強度、耐久性、割れ防止性等を高めるものである。断熱材として、板状の発泡有機樹脂断熱材を用いる場合、補強層は必須である。
ポリマーセメント層としては、水硬性石灰、ポルトランドセメント、高炉セメント、シリカセメント、フライアッシュセメント、アルミナセメント等のセメントと、エチレン樹脂、酢酸ビニル樹脂、ポリエステル樹脂、アルキッド樹脂、塩化ビニル樹脂、エポキシ樹脂、アクリル樹脂、ウレタン樹脂、シリコーン樹脂、アクリルシリコーン樹脂、フッ素樹脂、セルロース、ポリビニルアルコール等の樹脂、珪砂等の細骨材、及び必要に応じ各種添加剤を含む組成物から得られるもの等が挙げられる。
網状体としては、パルプ繊維、ポリエステル繊維、ポリプロピレン繊維、アラミド繊維、ビニロン繊維、ポリエチレン繊維、ポリアリレート繊維、ＰＢＯ繊維、ナイロン繊維、アクリル繊維、塩化ビニル繊維、セルロース繊維、ロックウール、ガラス繊維、シリカ繊維、シリカ−アルミナ繊維、カーボン繊維、炭化珪素繊維等の繊維や、鉄、銅等の金属細線等が網状に形成されたもの等が挙げられる。
本発明では、ポリマーセメント層に網状体が埋め込まれた形態が好適である。
本発明においては、断熱材層上に常法によってポリマーセメント層及び／または網状体からなる補強層が形成され、適切に養生されたものを外断熱構造基材として利用する。
【００１４】
下塗材は、表面状態を整え、装飾性塗材の仕上がり性を高める効果等を有する。下塗材としては、例えば、セメント、石膏、水ガラス、コロイダルシリカ等の無機系材料を結合材とするもの、あるいは各種合成樹脂を結合材とするもの等が挙げられる。
合成樹脂としては、例えば、水溶性樹脂、水分散性樹脂、溶剤可溶形樹脂、無溶剤形樹脂、非水分散形樹脂等、あるいはこれらを複合したもの等が挙げられる。本発明では特に、水溶性樹脂及び／または水分散性樹脂が好適に用いられる。
具体的には、エチレン樹脂、酢酸ビニル樹脂、ポリエステル樹脂、アルキッド樹脂、塩化ビニル樹脂、エポキシ樹脂、アクリル樹脂、ウレタン樹脂、シリコーン樹脂、アクリルシリコーン樹脂、フッ素樹脂、セルロース、ポリビニルアルコール等が挙げられる。
下塗材としては、弾性下塗材が好適である。このような弾性下塗材は、仕上面における割れ、剥れ、膨れ等の防止に効果的である。
【００１５】
合成樹脂として、例えば、外層がガラス転移温度−２０〜１００℃のカルボキシル基含有アクリル樹脂であって、内層に環状シロキサン化合物に由来するシリコーン樹脂及びガラス転移温度−８０〜２０℃のアクリル樹脂を含む多層構造型合成樹脂エマルションを含む合成樹脂は、外断熱構造基材への密着性を確保し、経時的な割れ、剥れ、膨れ等を防止する効果等を有する。
【００１６】
下塗材を着色する場合には、着色顔料を用いて適宜調色を行えばよい。この際、下塗材の色調を、後述する装飾性塗材に近似した色相（共色）に設定しておけば、違和感のない仕上りとなる。また、下塗材の色調を、後述する装飾性塗材と異なる色相に設定しておけば、目地色と装飾性塗材とのコントラストが明確な仕上りとなる。この場合には、所望の目地色に合わせて下塗材の色調を適宜選定すればよい。
【００１７】
着色顔料としては、例えば、酸化チタン、酸化亜鉛、カーボンブラック、ランプブラック、ボーンブラック、黒鉛、黒色酸化鉄、銅クロムブラック、コバルトブラック、銅マンガン鉄ブラック、べんがら、モリブデートオレンジ、パーマネントレッド、パーマネントカーミン、アントラキノンレッド、ペリレンレッド、キナクリドンレッド、黄色酸化鉄、チタンイエロー、ファーストイエロー、ベンツイミダゾロンイエロー、クロムグリーン、コバルトグリーン、フタロシアニングリーン、群青、紺青、コバルトブルー、フタロシアニンブルー、キナクリドンバイオレット、ジオキサジンバイオレット等を使用することができる。
【００１８】
また、下塗材としては、合成樹脂、着色顔料の他に、通常塗材に使用可能な成分を含むこともできる。このような成分としては、例えば、骨材、体質顔料、繊維、増粘剤、造膜助剤、レベリング剤、可塑剤、凍結防止剤、ｐＨ調整剤、防腐剤、防黴剤、防藻剤、抗菌剤、分散剤、消泡剤、紫外線吸収剤、酸化防止剤、触媒、架橋剤等が使用可能である。
【００１９】
下塗材を塗付する方法としては、特に限定されず、公知の塗装方法で塗付すればよい。  塗装方法としては、例えば、スプレー塗り、ローラー塗り、刷毛塗り、鏝塗り等が可能である。下塗材の塗付け量は、下塗材の形態にもよるが、通常は０．１〜３ｋｇ／ｍ２程度である。塗装時には水等の希釈剤を混合して粘性を適宜調製することもできる。下塗材の乾燥は通常、常温で行えばよい。
【００２０】
工程（Ｂ）は、下塗材層の表面に目地材を貼着することを特徴とするものである。
目地材としては、目地棒、目地テープ、はめ込み式目地材等が挙げられる。
このような目地材の材質としては、特に限定されないが、フェノール樹脂、メラミン樹脂、ポリエステル樹脂、エポキシ樹脂、ポリウレタン樹脂、塩化ビニル樹脂、ＡＳ樹脂、ＡＢＳ樹脂、ポリエチレン樹脂、ポリプロピレン樹脂、ポリスチレン樹脂、ＥＶＡ（エチレン−酢酸ビニル共重合体）樹脂、ポリカーボネート樹脂、ゴム等が挙げられる。
このような目地材を下塗材層の表面に貼着するタイミングとしては、特に限定されないが、下塗材が乾燥した後であることが好ましい。また、目地材の貼着には、必要に応じ、接着剤、粘着剤等を使用することができる。さらに、目地材には、剥離材や汚染防止材等を付与させておいてもよい。
目地材を貼り付ける位置、間隔等は、所望の目地模様に応じて決定すればよい。例えば、均等間隔に貼り付けることもできるし、ランダムに貼り付けることもできる。模様としては、例えば、タイル調模様、レンガ調模様、幾何学的模様、水玉模様、縞模様、格子模様、渦巻き模様、紋章柄の他、動植物、器物、文字等をデザイン化した図形模様等が可能である。これらの模様を表出するためには、直線状の目地材を複数組合わせて用いてもよいし、平面状の型紙を模様形状に応じて打ち抜いたものを目地材として用いてもよい。
目地材の幅は、通常０．５〜１００ｍｍ程度であり、この範囲内で適宜設定することができる。目地材の高さは、通常０．５〜１０ｍｍ程度である。
本発明では、下塗材層の一部を切削した後、当該切削部分に目地材を貼着することもできる。但し、この場合、基材が削られないように注意を払わなければならない。
【００２１】
工程（Ｃ）は、工程（Ｂ）で得られた表面に装飾性塗材を塗付することを特徴とするものである。この工程により、多色模様及び／または凹凸模様等の美観性を付与することができる。
なお、ここに言う多色模様とは、少なくとも２色以上の色彩が視認可能な状態で混在する模様のことである。また、凹凸模様とは、概ね０．２〜５ｍｍ程度の高低差を有する表面模様のことである。
【００２２】
装飾性塗材の具体例としては、（１）石材調仕上塗材、（２）ＪＩＳ  Ｋ５６６７の多彩模様塗料、（３）ＪＩＳ  Ａ６９０９の薄付け仕上塗材・厚付け仕上塗材等が挙げられ、２種以上の装飾性塗材を使用してもよい。
【００２３】
（１）石材調仕上塗材
石材調仕上塗材は、有色骨材の発色によって多色模様が形成可能な塗材であり、構成成分として合成樹脂エマルション及び有色骨材を必須成分とする塗材である。このうち、合成樹脂エマルションとしては、例えば酢酸ビニル樹脂、エポキシ樹脂、シリコーン樹脂、アクリル樹脂、ウレタン樹脂、アクリルウレタン樹脂、アクリルシリコン樹脂、フッ素樹脂等、あるいはこれらの複合系等を挙げることができる。
【００２４】
有色骨材としては、通常、粒子径０．０５〜５ｍｍの骨材を使用する。かかる有色骨材としては、自然石、自然石の粉砕物等の天然骨材、及び着色骨材等の人工骨材から選ばれる少なくとも１種以上を好適に使用することができる。具体的には、例えば、大理石、御影石、蛇紋岩、花崗岩、蛍石、寒水石、長石、石灰石、珪石、珪砂、砕石、雲母、珪質頁岩、及びこれらの粉砕物、陶磁器粉砕物、セラミック粉砕物、ガラス粉砕物、ガラスビーズ、樹脂粉砕物、樹脂ビーズ、ゴム粒、金属粒等が挙げられる。また、貝殻、珊瑚、木材、炭、活性炭等の粉砕物を使用することもできる。さらに、これらの表面を、顔料、染料、釉薬等で表面処理を行うことにより着色コーティングしたもの等も使用できる。このような骨材の２種以上を適宜組み合せて使用することにより、種々の多色模様を表出することができる。
有色骨材は、合成樹脂エマルションの固形分１００重量部に対し、通常１００〜４０００重量部、好ましくは１５０〜３０００重量部、より好ましくは２００〜２０００重量部の比率で混合する。骨材の混合比率がこのような範囲内であれば、形成塗膜の意匠性、ひび割れ防止性等の点において好適である。
【００２５】
石材調仕上塗材には、上記以外の成分を混合することができる。このような成分としては、例えば、着色顔料、体質顔料、繊維、造膜助剤、可塑剤、凍結防止剤、防腐剤、防黴剤、抗菌剤、消泡剤、顔料分散剤、増粘剤、レベリング剤、湿潤剤、ｐＨ調整剤、艶消し剤、紫外線吸収剤、酸化防止剤、触媒、架橋剤等が挙げられる。
【００２６】
石材調仕上塗材の塗装方法としては、例えば、スプレー塗り、ローラー塗り、コテ塗り、刷毛塗り等が可能であり、１種または２種以上の塗材を重ねて塗付してもよい。このような石材調仕上塗材では、塗装器具や塗装条件等を適宜選択・調整することで、種々の凹凸模様を付与することもできる。また、塗膜乾燥後に凸部をサンダー等で切削処理することも可能である。
石材調仕上塗材の塗付け量は、通常１〜１０ｋｇ／ｍ２程度である。塗装時には水等の希釈剤を混合して、塗材の粘性を適宜調製することもできる。希釈割合は、通常０〜１０重量％程度である。石材調仕上塗材の乾燥は通常、常温で行えばよい。
【００２７】
（２）多彩模様塗料
多彩模様塗料は、液状またはゲル状の２色以上の色粒が分散媒に懸濁したものである。これらは（１）水中油型（Ｏ／Ｗ型）、（２）油中水型（Ｗ／Ｏ型）、（３）油中油型（Ｏ／Ｏ型）、（４）水中水型（Ｗ／Ｗ型）に分類することができる。このうち、水中油型（Ｏ／Ｗ型）及び水中水型（Ｗ／Ｗ型）の多彩模様塗料については、いずれも分散媒が水性であり、環境面等において好ましいものである。
【００２８】
多彩模様塗料における色粒は、樹脂と着色剤、及び必要に応じ各種添加剤等を含む着色塗料が、分散媒中に粒状に分散されたものである。
着色塗料中の樹脂としては、塗料のビヒクルとして作用するものであればよく、公知の樹脂を特に制限なく使用することができる。このような樹脂としては、例えば、アクリル、ウレタン、酢酸ビニル、アクリル酢酸ビニル、アクリルウレタン、アクリルシリコン、フッ素、ポリビニルアルコール、バイオガム、ガラクトマンナン誘導体、アルギン酸誘導体、セルロース誘導体等が挙げられる。これら樹脂の形態は、溶剤可溶型樹脂、非水分散型樹脂、水溶性樹脂、水分散性樹脂等のいずれであってもよい。また、これら樹脂は、硬化剤や硬化触媒によって架橋可能な官能基を有するものであってもよい。
【００２９】
なお、上記樹脂が溶剤可溶型樹脂及び／または非水分散型樹脂である場合は、溶剤型着色塗料が得られ、これを水性分散媒に分散させると水中油型（Ｏ／Ｗ型）の多彩模様塗料となる。また、上記樹脂が水溶性樹脂及び／または水分散性樹脂である場合は、水性着色塗料が得られ、これを水性分散媒に分散させると水中水型（Ｗ／Ｗ型）の多彩模様塗料となる。
【００３０】
着色塗料中の着色剤としては、一般的に塗料に配合可能なものを使用することができる。例えば、下塗材の説明で例示した着色顔料等を使用することができる。
【００３１】
着色塗料においては、公知の塗料用添加剤を適宜使用することができる。このような添加剤としては、例えば、粘性調整剤、架橋剤、触媒、充填剤、繊維類、顔料分散剤、造膜助剤、凍結防止剤、乾燥調整剤、可塑剤、艶消剤、消泡剤、紫外線吸収剤、酸化防止剤、光安定剤、防黴剤、防腐剤等が挙げられる。
【００３２】
着色塗料を粒状に分散させる方法は特に限定されず、公知の方法を採用することができる。具体的には、分散安定剤等を含む水性分散媒に、着色塗料を分散させる方法等を採用することができる。
分散安定剤は、着色塗料を粒状に安定化せしめる成分であり、着色塗料の種類等に応じて選定することができる。分散安定剤の具体例としては、例えば、着色塗料の架橋剤として作用する成分等が挙げられる。このような成分としては、例えば、エポキシ類、イソシアネート類、アミン類、アルコシシシラン類、有機チタネート類、アルミニウムキレート類、マグネシウム塩類、カルシウム塩類、バリウム塩類、アルミニウム塩類、ナトリウム塩類、カリウム塩類、ホウ酸塩類、リン酸塩類等が挙げられる。この他、分散安定剤としては、ポリビニルアルコール、ポリアクリル酸、ポリエチレンオキサイド、メチルセルロース、エチルセルロース、ヒドロキシエチルセルロース、カルボキシメチルセルロース、カゼイン、セルロースアセテートフタレート、ベントナイト、ゼラチン、アルギン酸ナトリウム、アラビアゴム、ペクチン、キサンタンガム、澱粉等を使用することもできる。
【００３３】
色粒の粒子径や形状は、適宜設定することができる。具体的には、製造時における攪拌羽根の形状、攪拌槽に対する攪拌羽根の大きさや位置、攪拌羽根の回転速度、着色塗料の粘性、分散安定剤の添加方法や濃度、水性分散媒の粘性等を適宜選択・調整すればよい。
色粒の粒子径は、特に限定されないが、通常０．０１〜１０ｍｍ（好ましくは０．１〜５ｍｍ）程度である。
【００３４】
多彩模様塗料の塗装方法としては、例えば、スプレー塗り、ローラー塗り、刷毛塗り等を採用することができる。多彩模様塗料を用いて凹凸模様を表出する場合には、下塗材によって所望の凹凸模様を形成させた後に、多彩模様塗料の塗装を行えばよく、例えば特開平８−１７３８９９号公報に記載の方法等を採用することができる。
多彩模様塗料の塗付け量は、通常は０．２〜１ｋｇ／ｍ２程度である。塗付時には水等の希釈剤を混合して粘性を適宜調製することもできる。希釈割合は、通常０〜１０重量％程度である。多彩模様塗料の乾燥は通常、常温で行えばよい。
また、多彩模様塗料を塗装する前に、予めベース塗材を塗装しておくこともできる。予めベース塗材を塗装しておくことによって、装飾性塗材に厚みを持たせることができ、また、凹凸を付与することもできる。
【００３５】
（３）薄付け仕上塗材・厚付け仕上塗材
ＪＩＳ  Ａ６９０９に規定されている薄付け仕上塗材・厚付け仕上塗材は、合成樹脂エマルションを結合剤とし、これに着色顔料、体質顔料、骨材、及びその他混和剤（分散剤、増粘剤、消泡剤、防腐剤等）を均一に混合して得ることができるものである
【００３６】
このうち、合成樹脂エマルションとしては、例えば酢酸ビニル樹脂、エポキシ樹脂、シリコーン樹脂、アクリル樹脂、ウレタン樹脂、アクリルウレタン樹脂、アクリルシリコン樹脂、フッ素樹脂等、あるいはこれらの複合系等を使用することができる。
【００３７】
着色顔料としては、例えば、前記下塗材において例示したもの等を使用することができる。これらの１種または２種以上を組み合わせて使用することで、所望の色彩を表出することができる。着色顔料の混合比率は、合成樹脂エマルションの固形分１００重量部に対し、通常１〜３００重量部（好ましくは２〜２００重量部）程度である。
【００３８】
体質顔料は、主に増量剤として作用するものであり、厚膜の塗膜形成に有効にはたらく成分である。体質顔料の具体例としては、重質炭酸カルシウム、軽微性炭酸カルシウム、カオリン、クレー、陶土、チャイナクレー、珪藻土、含水微粉珪酸、タルク、バライト粉、硫酸バリウム、沈降性硫酸バリウム、炭酸バリウム、炭酸マグネシウム、シリカ粉、水酸化アルミニウム等が挙げられる。かかる体質顔料の粒子径は、通常５０μｍ未満（好ましくは０．５μｍ以上５０μｍ未満）である。体質顔料の混合比率は、合成樹脂エマルションの固形分１００重量部に対し、通常１０〜１０００重量部（好ましくは２０〜５００重量部）程度である。
【００３９】
骨材としては、例えば、寒水石、長石、石灰石、珪石、珪砂、砕石、雲母、珪質頁岩、及びこれらの粉砕物、ガラスビーズ、樹脂ビーズ、ゴム粒、金属粒等が使用できる。かかる骨材の粒子径は、通常０．０５〜５ｍｍである。骨材の混合比率は、合成樹脂エマルションの固形分１００重量部に対し、通常１０〜２０００重量部（好ましくは３０〜１５００重量部）程度である。
【００４０】
このような塗材の塗装においては、塗装器具の種類とその使用方法を適宜選定することで、種々の凹凸模様、例えば砂壁状、ゆず肌状、繊維壁状、さざ波状、スタッコ状、凹凸状、月面状、櫛引状、虫喰状等の模様を形成することができる。塗装器具としては、例えば、スプレー、ローラー、コテ等が使用できる。この際、塗材が乾燥するまでに塗面をデザインローラー、コテ、刷毛、櫛、へら等で処理することで、種々の凹凸模様を形成させることもできる。また、色彩の異なる２種以上の塗材を組み合わせて多色模様を形成することも可能である。
塗付け量は、形成される模様の種類等にもよるが、通常は０．３〜１０ｋｇ／ｍ２程度である。塗装時には水等の希釈剤を混合して、塗材の粘性を適宜調製することもできる。希釈割合は、通常０〜１０重量％程度である。乾燥は通常、常温で行えばよい。
【００４１】
工程（Ｄ）は、目地材を脱着することを特徴とするものである。
目地材を脱着するタイミングとしては、所望の化粧目地が形成される限り、装飾塗材が未硬化、または硬化した状態等特に限定されない。
また、目地材として、目地棒、目地テープ等を用いる場合は、目地材の全部を脱着すればよいし、目地材として、はめ込み式目地材を用いる場合は、目地材の一部を脱着すればよい。
本発明では、以上のような方法で目地模様を形成するため、基材の一部を削り取って目地を造成する方法等に比べ、割れ防止性等において、安定した性能を得ることができる。
【００４２】
さらに、本発明では、目地材を脱着した後、必要に応じ透明塗料を塗付することができる。また、親水化処理、撥水化処理等を行うこともできる。このうち、透明塗料としては、例えば、アクリル樹脂系、ウレタン樹脂系、アクリルシリコン樹脂系、フッ素樹脂系等の各種塗料が使用できる。このような透明塗料は、本発明の効果を阻害しない限り、着色されていてもよい。撥水処理においては、アルコキシシラン化合物やシリコーン樹脂等を主成分とする撥水剤等が使用できる。
【００４３】
本発明では、上記工程による方法の他、外断熱構造基材に、下塗材、装飾性塗材を塗付した後、装飾性塗材層に目地を造成する方法等も採用できる。但し、この場合、基材が削られないように注意を払わなければならない。この方法では、造成した目地に、適宜着色を施すこともできる。この場合、目地色は下塗材層と同色にしておくことが望ましい。
【実施例】
【００４４】
以下に実施例を示し、本発明の特徴をより明確にする。
【００４５】
（下塗材１の製造）
下記樹脂１を６５重量部、造膜助剤６．５重量部、増粘剤２．５重量部、酸化チタン６０重量％分散液１４重量部、黄色酸化鉄６０重量％分散液１重量部、黒色酸化鉄５０重量％分散液４．２重量部、水６重量部、消泡剤０．８重量部を常法により均一に混合して、下塗材１を製造した。
【００４６】
・樹脂１：多層構造型合成樹脂エマルション
外層；アクリル樹脂（Ｔｇ５℃、構成成分；メチルメタクリレート，ｎ−ブチルメタクリレート，ｎ−ブチルアクリレート，２−エチルヘキシルアクリレート，メタクリル酸）、
内層；シリコーン樹脂（構成成分；ヘキサメチルシクロトリシロキサン，オクタメチルシクロテトラシロキサン，デカメチルシクロペンタシロキサン）、アクリル樹脂（Ｔｇ−３５℃、構成成分；ｎ−ブチルメタクリレート，ｎ−ブチルアクリレート，２−エチルヘキシルアクリレート）、シリコーン樹脂と内層アクリル樹脂の重量比１８：８２、
外層と内層の重量比４５:５５、固形分５０重量％、カルボキシル基含有モノマー３重量％（固形分中）
【００４７】
（下塗材２の製造）
下記樹脂２を６５重量部、造膜助剤６．５重量部、増粘剤２．５重量部、酸化チタン６０重量％分散液１４重量部、黄色酸化鉄６０重量％分散液１重量部、黒色酸化鉄５０重量％分散液４．２重量部、水６重量部、消泡剤０．８重量部を常法により均一に混合して、下塗材２を製造した。
【００４８】
・樹脂２：多層構造型合成樹脂エマルション
外層；アクリル樹脂（Ｔｇ５℃、構成成分；ｔ−ブチルメタクリレート，ｎ−ブチルメタクリレート，ｎ−ブチルアクリレート，２−エチルヘキシルアクリレート，メタクリル酸）、
内層；シリコーン樹脂（構成成分；ヘキサメチルシクロトリシロキサン，オクタメチルシクロテトラシロキサン，デカメチルシクロペンタシロキサン）、アクリル樹脂（Ｔｇ−３５℃、構成成分；ｎ−ブチルメタクリレート，ｎ−ブチルアクリレート，２−エチルヘキシルアクリレート）、シリコーン樹脂と内層アクリル樹脂の重量比１８：８２、
外層と内層の重量比４５:５５、固形分５０重量％、カルボキシル基含有モノマー３重量％（固形分中）
【００４９】
（下塗材３の製造）
下記樹脂３を６５重量部、造膜助剤６．５重量部、増粘剤２．５重量部、酸化チタン６０重量％分散液１４重量部、黄色酸化鉄６０重量％分散液１重量部、黒色酸化鉄５０重量％分散液４．２重量部、水６重量部、消泡剤０．８重量部を常法により均一に混合して、下塗材３を製造した。
【００５０】
・樹脂３：多層構造型合成樹脂エマルション
外層；アクリル樹脂（Ｔｇ５℃、構成成分；ｔ−ブチルメタクリレート，ｎ−ブチルメタクリレート，ｎ−ブチルアクリレート，２−エチルヘキシルアクリレート，メタクリル酸）、
内層；アクリル樹脂（Ｔｇ−３５℃、構成成分；ｎ−ブチルメタクリレート，ｎ−ブチルアクリレート，２−エチルヘキシルアクリレート）、
外層と内層の重量比５０:５０、固形分５０重量％、カルボキシル基含有モノマー３重量％（固形分中）
【００５１】
（下塗材４の製造）
下記樹脂４を６５重量部、造膜助剤６．５重量部、増粘剤２．５重量部、酸化チタン６０重量％分散液１４重量部、黄色酸化鉄６０重量％分散液１重量部、黒色酸化鉄５０重量％分散液４．２重量部、水６重量部、消泡剤０．８重量部を常法により均一に混合して、下塗材４を製造した。
【００５２】
・樹脂４：アクリル樹脂エマルション（Ｔｇ−１０℃、構成成分；ｔ−ブチルメタクリレート，ｎ−ブチルメタクリレート，ｎ−ブチルアクリレート，２−エチルヘキシルアクリレート，メタクリル酸、固形分５０重量％、カルボキシル基含有モノマー３重量％（固形分中））
【００５３】
（多彩模様塗料１の製造）
・黒色粒子分散液１
まず、容器内に下記樹脂５を８５．０重量部仕込み、攪拌羽根の回転速度を１８００ｒｐｍとして攪拌を行いながら、造膜助剤８．３重量部、水５．７重量部、ゲル化剤として硫酸アルミニウム０．５重量部、消泡剤０．５重量部を均一に混合することにより、水性分散媒１を製造した。
次に、別の容器内に樹脂５を４０．０重量部仕込み、攪拌羽根の回転速度を１８００ｒｐｍとして攪拌を行いながら、造膜助剤４．０重量部、黒色酸化鉄５０重量％分散液１２．０重量部、ゲル形成物質としてカルボキシメチルセルロース２重量％水溶液４３．５重量部、消泡剤０．５重量部を均一に混合することにより黒色水性塗料１を製造した。
上述の水性分散媒１（１００重量部）に対し、黒色水性塗料１を１００重量部加えて分散（攪拌羽根の回転速度；６００ｒｐｍ）することにより、粒径約２ｍｍの黒色粒子が分散した黒色粒子分散液１を得た。
【００５４】
・褐色粒子分散液１
容器内に樹脂５を４０．０重量部を仕込み、攪拌羽根の回転速度を１８００ｒｐｍとして攪拌を行いながら、造膜助剤４．０重量部、酸化チタン６０重量％分散液３．５重量部、黄色酸化鉄６０重量％分散液１１．５重量部、黒色酸化鉄５０重量％分散液０．２重量部、弁柄６０重量％分散液１．５重量部、ゲル形成物質としてカルボキシメチルセルロース２重量％水溶液４３．５重量部、消泡剤０．５重量部を均一に混合することにより褐色水性塗料１を製造した。この褐色水性塗料１と上記黒色水性塗料１との色差は４０であった。
上述の水性分散媒１（１００重量部）に対し、褐色水性塗料１を１００重量部加えて分散（攪拌羽根の回転速度；１６００ｒｐｍ）することにより、粒径約１ｍｍの褐色粒子が分散した褐色粒子分散液１を得た。
【００５５】
以上の方法で得られた黒色粒子分散液１と褐色粒子分散液１とを２：８の重量比率にて混合することにより、多彩模様塗料１を得た。
【００５６】
・樹脂５：アクリル樹脂エマルション（メチルメタクリレート−シクロヘキシルメタクリレート−ブチルアクリレート−アクリル酸共重合体、ガラス転移温度：３５℃、固形分：５０重量％）
【００５７】
（石材調仕上塗材１の製造）
樹脂５を２００重量部用意し、これに対し粒子径０．１〜２ｍｍの着色骨材混合物（黒色：褐色＝２：８）を３８０重量部、造膜助剤１８重量部、増粘剤５重量部、消泡剤３重量部を常法により均一に混合して、石材調仕上塗材１を製造した。
【００５８】
（薄付け仕上塗材１の製造）
樹脂５を２００重量部用意し、これに対し珪砂（平均粒子径５００μｍ）１００重量部、珪藻土（平均粒子径４０μｍｍ）２００重量部、炭酸カルシウム（平均粒子径４０μｍ）３００重量部、酸化チタン２０重量部を常法により均一に混合して、石灰石調の薄付け仕上塗材１を製造した。
【００５９】
（試験例１）
スレート板上に、板状のポリスチレンフォームを貼りつけ断熱材層を形成し、さらにその上に、ビスフェノールＡ型エポキシ樹脂２０重量部、アミン硬化剤２０重量部、ポルトランドセメント１００重量部、タルク８０重量部、酸化チタン８０重量部、水３０重量部、添加剤１重量部からなるスラリーを塗付け量０．５ｋｇ／ｍ２で塗付し、さらにその上にガラスメッシュを積層し、さらにその上に該スラリーを塗付け量０．５ｋｇ／ｍ２で塗付して補強層を形成したものを塗装対象の基材とした。
この基材の全面に対し、下塗材１を塗付け量０．３ｋｇ／ｍ２でスプレー塗装し、２時間養生後、棒状目地材（目地幅１０ｍｍ、高さ５ｍｍ、ポリエチレン製）を粘着剤にて格子状に貼着し、次いで、装飾性塗材として多彩模様塗料１を塗付け量０．４ｋｇ／ｍ２でスプレー塗装し、棒状目地材を脱着し、７日間養生し、壁面構造体を得た。なお、以上の工程はすべて標準状態（気温２３℃、相対湿度５０％）下で行った。
得られた表面は、グレーの目地による格子模様の中に、黒色と褐色の多彩感を有する優れた美観性を示していた。
【００６０】
（試験例２）
下塗材１を下塗材２に代えた以外は、実施例１と同様の方法で壁面構造体を得た。得られた表面は、グレーの目地による格子模様の中に黒色と褐色の多彩感を有する、優れた美観性を示していた。
【００６１】
（試験例３）
下塗材１を下塗材３に代えた以外は、実施例１と同様の方法で壁面構造体を得た。得られた表面は、グレーの目地による格子模様の中に黒色と褐色の多彩感を有する、優れた美観性を示していた。
【００６２】
（試験例４）
下塗材１を下塗材４に代えた以外は、実施例１と同様の方法で壁面構造体を得た。得られた表面は、グレーの目地による格子模様の中に黒色と褐色の多彩感を有する、優れた美観性を示していた。
【００６３】
（試験例５）
試験例１で得られた基材の全面に対し、下塗材２を塗付け量０．３ｋｇ／ｍ２でスプレー塗装し、２時間養生後、棒状目地材（目地幅１０ｍｍ、高さ１０ｍｍ、ポリエチレン製）を粘着剤にて格子状に貼着し、次いで、装飾性塗材として石材調仕上塗材１を塗付け量１．０ｋｇ／ｍ２でスプレー塗装し、棒状目地材を脱着し、７日間養生し、壁面構造体を得た。なお、以上の工程はすべて標準状態（気温２３℃、相対湿度５０％）下で行った。
得られた表面は、グレーの目地による格子模様の中に石材調の意匠性を有する、優れた美観性を示していた。
【００６４】
（試験例６）
試験例１で得られた基材の全面に対し、下塗材２を塗付け量０．３ｋｇ／ｍ２でスプレー塗装し、２時間養生後、はめ込み式目地材（目地幅１０ｍｍ、高さ２ｍｍ、ポリプロピレン製、色相；黒）を粘着剤にて格子状に貼着し、次いで、装飾性塗材として薄付け仕上塗材１を塗付け量１．５ｋｇ／ｍ２でこてで塗装し、はめ込み式目地材の一部を脱着し、７日間養生し、壁面構造体を得た。なお、以上の工程はすべて標準状態（気温２３℃、相対湿度５０％）下で行った。
得られた表面は、黒の目地による格子模様の中に石灰石調の意匠性を有する、優れた美観性を示していた。
【００６５】
試験例１〜６で作製した壁面構造体の一部を取り出し、試験体（６０×４０ｍｍ）とし、次の試験を行った。
【００６６】
・耐候性試験
耐候性試験は、促進耐候性試験機「メタルウェザー」（ダイプラ・ウィンテス株式会社製）を用い、光照射４時間・結露４時間（計８時間）を１サイクルとして８０サイクルまで実施した。評価は、８０サイクル後の塗膜外観を観察し、異常が認められなかったものを「Ａ」、色変化、膨れ、剥れ等が認められたものを「Ｃ」とする３段階（Ａ＞Ｂ＞Ｃ）で行った。試験結果を表１に示す。
【００６７】
・追従性試験
追従性試験では、試験体（３００×１５０ｍｍ）につき、水浸漬（２３℃）１８時間→−２０℃３時間→８０℃３時間を１サイクルとする温冷繰返し試験を合計１０サイクル行った後、試験体表面の状態を観察した。評価は、異常が認められなかったものを「Ａ」、膨れ、剥れ等が認められたものを「Ｃ」とする３段階（Ａ＞Ｂ＞Ｃ）で行った。試験結果を表１に示す。
【００６８】
・密着性試験
密着性試験では、試験体を５０℃の温水に６時間浸漬した後、試験体中央部の塗膜（装飾性塗材部）にカッターナイフでクロスカットを入れ、このクロスカット部分にテープを貼り付けて剥ぐことにより密着性を評価した。評価は、異常が認められなかったものを「Ａ」、剥れが認められたものを「Ｃ」とする３段階（Ａ＞Ｂ＞Ｃ）で行った。試験結果を表１に示す。
【００６９】
【表１】
0005491003.tif 000002
【図面の簡単な説明】
【００７０】
【図１】本発明構造体の一例を示す断面図である。
【符号の説明】
【００７１】
Ａ：外断熱構造基材  
Ｂ：目地
１：壁体材料
２：断熱材層
３：補強層
４：下塗材層
５：装飾塗材層
【図１】
0005491003.tif 000003